СПОСОБ ДИСПЕРГИРОВАНИЯ УГЛЕРОДНЫХ НАНОТРУБОК УЛЬТРАЗВУКОМ

1. Способ диспергирования углеродных нанотрубок в жидкой среде, включающий введение в жидкость нанотрубок в виде порошка и воздействие на нее ультразвуковыми колебаниями с использованием энергии ультразвуковых колебаний в режиме акустической кавитации при резонансных частотах в диапазоне 22±10% кГц, отличающийся тем, что жидкую среду готовят смешиванием двух раздельно приготовленных растворов, первый из которых получают путем синтеза водорастворимого бис-триэтаноламинтитаната, а второй - путем синтеза триэтаноламиновой соли жирной кислоты, которые загружают вместе с нанотрубками в охлаждаемый смеситель и производят смешивание с помощью пропеллерной мешалки с непрерывным пропусканием части раствора через ультразвуковой диспергатор, в котором осуществляют диспергирование с одновременной подачей в смеситель углекислого газа в течение 3 ч, после чего насыщенный раствор подают в накопительную емкость, в которой выдерживают его для протекания химических реакций, после чего полученную дисперсию подают в фильтр-сушилку, в которой продукт промывают деминерализованной водой, насыщенной углекислым газом, до достижения рН 4÷5, после чего продукт подвергают сушке до заданной влажности.
2. Способ диспергирования углеродных нанотрубок в жидкой среде по п. 1, отличающийся тем, что синтез водорастворимого бис-триэтаноламинтитаната осуществляют в реакторе с мешалкой путем смешивания дистиллированной воды с триэтаноламинтитанатом при нагреве до 25°C и непрерывном перемешивании до полного взаимного растворения в течение 1 ч.
3. Способ диспергирования углеродных нанотрубок в жидкой среде по п. 1, отличающийся тем, что синтез триэтаноламиновой соли жирной кислоты проводят в реакторе с мешалкой и обогревом, путем приготовления раствора, содержащего дистиллированную воду, триэтаноламин и стеариновую кислоту при непрерывном перемешивании до полного взаимного растворения при температуре 80°C в течение 1 ч.